페닐기 를 관능기 로 가지 는 비 이온 형 분산제 의 사용량 을 0 . 15 중량 부 , 카본 나노 튜브 의 사용량 을 0 . 15 중량 부 로 한 것 이외 에 는 실시 예 1 과 같 은 수법 으로 양극 용 복합 재료 를 얻 었 다 . 얻 어 진 양극 용 복합 재료 를 도 3 에 , 물 성 을 표 1 , 전지 제작 시 의 내 부저항 을 표 2 에 나타낸다 . 얻 어 진 양극 용 복합 재료 는 상기 ( 9 ) 에 나타내 는 방법 으로 확인 한 결과 , 양극 활물질 입자 가 카본 나노 튜브 에 의해 유지 된 복합 입자 이 며 , 보다 상세 하 게 는 도 3 에 나타내 는 바 와 같이 , 카본 나노 튜브 가 양극 활물질 입자 틈새 에 존재 하 는 동시 에 , 카본 나노 튜브 가 양극 활물질 입자 를 그물코 형상 으로 감싼 형태 를 가지 고 있 었 다 .